СЫРЬЕВАЯ СМЕСЬ ДЛЯ ИЗГОТОВЛЕНИЯ СТРОИТЕЛЬНЫХ ТЕПЛОИЗОЛЯЦИОННЫХ МАТЕРИАЛОВ
CRUDE MIXTURE FOR PRODUCING HEAT-INSULATING STRUCTURAL MATERIALS

Изобретение относится к промышленности строительных материалов, а именно к составам сырьевых смесей для изготовления строительных теплоизоляционных материалов.
Известна сырьевая смесь, содержащая, мас.%: глина 20,0-40,0; макулатура 0,1-10,0; древесные опилки 0,1-4,5; измельченное стекловолокно 50,0-79,0 [1].
Задачей изобретения является повышение морозостойкости строительных теплоизоляционных материалов, изготовленных из сырьевой смеси.
Технический результат достигается тем, что сырьевая смесь для изготовления строительных теплоизоляционных материалов, включающая глину, макулатуру, древесные опилки, измельченное стекловолокно, дополнительно включает пегматит, гранитные отсевы, измельченный бой листового стекла, причем компоненты находятся при следующем соотношении, мас.%: глина 77,1-78,9; макулатура 0,1-0,2; древесные опилки 0,1-0,2; измельченное стекловолокно 0,6-0,8; пегматит 6,0-8,0; гранитные отсевы 6,0-8,0; измельченный бой листового стекла 6,0-8,0.
В таблице приведены составы сырьевой смеси.
Таблица
Компоненты
Состав, мас.%:
1
2
3
Глина
77,1
78,0
78,9
Макулатура
0,1
0,15
0,2
Древесные опилки
0,2
0,15
0,1
Измельченное стекловолокно
0,6
0,7
0,8
Пегматит
8,0
7,0
6,0
Гранитные отсевы
8,0
7,0
6,0
Измельченный бой листового стекла
6,0
7,0
8,0
Морозостойкость, циклы
80-90
80-90
80-90
Для приготовления сырьевой смеси может быть использована красножгущаяся глина любых месторождений. Стекловолокно (любого химического состава) нарезают на отрезки 5-15 мм. Используют древесные опилки, просеянные через сетку №5, и макулатуру, измельченную до размера частиц 5-30 мм. Бой листового стекла, пегматит и гранитные отсевы измельчают до прохождения через сетку №008.
Компоненты дозируют в требуемых количествах и смешивают. Смесь увлажняют до 20-24% и формуют из нее изделия (плиты, блоки), которые сушат до влажности не более 6% и обжигают при температуре 1050-1100°С. Возможно нанесение на поверхность изделий до обжига слоя цветной эмали.
Источники информации:
1. SU 1379257, C03C 10/00, 1988.